عملية بيتس
[[ملف:Lead electrolytic and 1cm3 cube.jpg|تصغير|200بك|يسار]]
'''عملية بيتس''' هي [[صناعة كيميائية|عملية صناعية]] تهدف إلى تنقية [[صبة|صبات]] [[رصاص|الرصاص]] من [[شوائب|الشوائب]] اعتماداً على [[تحليل كهربائي|التحليل الكهربائي]]. تطبق هذه العملية نمطياً عندما يراد الحصول على درجة عالية من الرصاص النقي، خاصة الخالي من [[بزموت|البزموت]].<ref>Charles A. Sutherland, Edward F. Milner, Robert C. Kerby, Herbert Teindl, Albert Melin Hermann M. Bolt "Lead" in Ullmann's Encyclopedia of Industrial Chemistry, 2005, Wiley-VCH, Weinheim. {{DOI|10.1002/14356007.a15_193.pub2}}</ref>

== وصف العملية ==
في هذه العملية يغمس [[مصعد (كيمياء)|مصعد]] من الرصاص المشوب و[[مهبط (كيمياء)|مهبط]] من الرصاص النقي في [[كهرل]] من [[سداسي فلوروسيليكات الرصاص]] (PbSiF<sub>6</sub>)؛ وذلك عند درجة حرارة مقدارها 45 °س. عند تطبيق فرق الجهد الكهربائي المناسب (0.5 فولت) ينحل الرصاص الموجود على المصعد ويترسب على المهبط تاركاً أغلب الشوائب في المحلول.

ما يعيب تلك العملية هي كلفتها المرتفعة، بسبب الحاجة إلى تطبيق [[جهد زائد]] في حوض التنقية؛ ولذلك لا تستخدم إلا في تنقية [[صبة|صبات]] الرصاص الحاوية على نسب مرتفعة من الشوائب. من البدائل الصناعية الأخرى لتنقية الرصاص كل من [[عملية بترتون-كرول]] أو [[عملية باركس]].<ref name="samans">Samans, Carl H. ''Engineering Metals and their Alloys'', 1949 MacMillan</ref><ref>{{استشهاد بدورية محكمة |doi= 10.1007/BF03222821 |عنوان= Bismuth—Production, properties, and applications |سنة= 1992 |الأخير1= Ojebuoboh |الأول1= Funsho K. |صحيفة= JOM |المجلد= 44 |العدد= 4 |صفحات= 46–49 |bibcode= 1992JOM....44d..46O }}</ref><ref>{{استشهاد بكتاب|مسار =https://books.google.com/books/about/Lead_Refining_by_Electrolysis.html?id=gHB4_DVboKsC |الأول= Anson Gardner  |الأخير= Betts |عنوان=Lead Refining by Electrolysis| مسار أرشيف = https://web.archive.org/web/20161224110454/https://books.google.com/books/about/Lead_Refining_by_Electrolysis.html?id=gHB4_DVboKsC | تاريخ أرشيف = 24 ديسمبر 2016 }}</ref>

== التاريخ ==
تنسب العملية إلى مطورها أنسون غاردنر بيتس {{ط|Anson Gardner Betts}} والذي سجل براءة اختراعها سنة 1901.<ref>{{ استشهاد ببراءة اختراع | country = us | number = 679824}}</ref><ref>{{ استشهاد ببراءة اختراع | country = us | number = 713278}}</ref>

== طالع أيضاً ==
* [[عملية بترتون-كرول]]
* [[عملية باركس]]

== مراجع ==
{{مراجع}}
{{شريط بوابات|علوم|هندسة تطبيقية|الكيمياء}}
{{بذرة علوم}}

[[تصنيف:بزموت]]
[[تصنيف:تحليل كهربائي]]
[[تصنيف:رصاص]]
[[تصنيف:عمليات تعدينية]]
عملية بيتس هي عملية صناعية تهدف إلى تنقية صبات الرصاص من الشوائب اعتماداً على التحليل الكهربائي. تطبق هذه العملية نمطياً عندما يراد الحصول على درجة عالية من الرصاص النقي، خاصة الخالي من البزموت.Charles A. Sutherland, Edward F. Milner, Robert C. Kerby, Herbert Teindl, Albert Melin Hermann M. Bolt "Lead" in Ullmann's Encyclopedia of Industrial Chemistry, 2005, Wiley-VCH, Weinheim. 

 وصف العملية 
في هذه العملية يغمس مصعد من الرصاص المشوب ومهبط من الرصاص النقي في كهرل من سداسي فلوروسيليكات الرصاص (PbSiF6)؛ وذلك عند درجة حرارة مقدارها 45 °س. عند تطبيق فرق الجهد الكهربائي المناسب (0.5 فولت) ينحل الرصاص الموجود على المصعد ويترسب على المهبط تاركاً أغلب الشوائب في المحلول.

ما يعيب تلك العملية هي كلفتها المرتفعة، بسبب الحاجة إلى تطبيق جهد زائد في حوض التنقية؛ ولذلك لا تستخدم إلا في تنقية صبات الرصاص الحاوية على نسب مرتفعة من الشوائب. من البدائل الصناعية الأخرى لتنقية الرصاص كل من عملية بترتون-كرول أو عملية باركس.Samans, Carl H. Engineering Metals and their Alloys, 1949 MacMillan

 التاريخ 
تنسب العملية إلى مطورها أنسون غاردنر بيتس  والذي سجل براءة اختراعها سنة 1901.

 طالع أيضاً 
 عملية بترتون-كرول
 عملية باركس

 مراجع 

تصنيف:بزموت
تصنيف:تحليل كهربائي
تصنيف:رصاص
تصنيف:عمليات تعدينية